ТЕРМОПЛАСТИЧНАЯ КОМПОЗИЦИЯ С ВЫСОКОЙ ТЕКУЧЕСТЬЮ

1. Термопластичная композиция с высокой текучестью в расплавленном состоянии, содержащая по меньшей мере:
термопластичную полимерную матрицу,
олигомер, выбранный из олигомеров циклического сложного эфира, олигомеров простого эфира и их смесей, причем указанный олигомер имеет степень полимеризации от 2 до 25, и
фенольный полимер,
причем указанные соединения (b) и (c) присутствуют в весовом отношении (c)/(b) в интервале от 0,25 до 6, предпочтительно примерно от 0,75 до 2,75.
2. Композиция по п. 1, в которой указанная матрица содержит по меньшей мере один полиамид и предпочтительно состоит из одного или нескольких полиамидов.
3. Композиция по предыдущему пункту, в которой указанный полиамид выбран из полиамидов, полученных поликонденсацией по меньшей мере одной алифатической дикарбоновой кислоты с алифатическим или циклическим диамином, полиамидов, полученных поликонденсацией по меньшей мере одной ароматической дикарбоновой кислоты и алифатического или ароматического диамина, полиамидов, полученных поликонденсацией по меньшей мере одной аминокислоты или лактама с самим собой, или из их смесей и (со)полиамидов.
4. Композиция по любому из пп. 2 или 3, причем указанный полиамид содержит гидркси-ароматические звенья, химически связанные с полиамидной цепью.
5. Композиция по любому из пп. 2-4, причем указанный полиамид имеет средневесовую молекулярную массу Mw от 10000 до 50000 г/моль, предпочтительно от 12000 до 30000 г/моль.
6. Композиция по любому из пп. 2-5, причем указанный полиамид выбран из PA 66, PA 6.10, PA 6.12, PA 12.12, PA 4.6, MXD 6, PA 6, PA 7, PA 9T, PA 10T, PA 11, PA 12, PA 6T/6I, PA 6T/6I/66, их сополиамидов и их смесей.
7. Композиция по любому из предыдущих пунктов, причем указанный олигомер имеет температуру плавления Tf меньше или равную температуре плавления термопластичной полимерной матрицы, и вязкость расплава меньше, чем у термопластичной полимерной матрицы.
8. Композиция по предыдущему пункту, причем указанный олигомер выбран из олигомеров циклического сложного эфира, в частности, из:
- олигомеров циклических сложных эфиров, таких, как циклизованный полибутилентерефталат, или из содержащих их смесей;
- олигомеров лактидов или из содержащих их смесей;
- олигомеров лактона или из содержащих их смесей;
- олигомеров алкиленкарбонатов, выбранных из этиленкарбоната, пропиленкарбоната, бутиленкарбоната и их смесей; и
- их смесей.
9. Композиция по любому из пп. 1-7, причем указанный олигомер выбран из олигомеров простого эфира, в частности, из:
- олигомеров этиленгликоля,
- олигомеров пропиленгликоля и
- их смесей.
10. Композиция по любому из предыдущих пунктов, причем указанный фенольный полимер является продуктом конденсации фенола и формальдегида.
11. Композиция по любому из пп. 1-9, причем указанный фенольный полимер содержит звенья следующей формулы (I):
в которой R означает атом водорода или линейную или разветвленную алкильную группу, содержащую от 1 до 20 атомов углерода, возможную содержащую гетероатомы, m составляет от 6 до 15, и n составляет от 5 до 22.
12. Композиция по любому из предыдущих пунктов, имеющая в расплавленном состоянии вязкость ниже 75 Па·с, предпочтительно ниже 50 Па·с и даже меньше или равную 20 Па·с.
13. Композиция по любому из предыдущих пунктов, содержащая:
от 80 до 99,8 вес.% термопластичной полимерной матрицы, в частности, из полиамида(ов);
от 0,1 до 10 вес.% олигомера или олигомеров циклического сложного эфира, олигомера простого эфира или их смесей, в частности, циклизованного полибутилентерефталата; и
от 0,1 до 12 вес.% фенольного полимера или полимеров, в частности, одной или нескольких новолачных смол.
14. Способ получения композитного изделия, включающий по меньшей мере один этап пропитки армирующей ткани или преформы расплавом композиции по любому из пп. 1-13.
15. Способ по предыдущему пункту, отличающийся тем, что он представляет собой способ пултрузии, предпочтительно путем прямой инжекции, или RTM с инжекцией в закрытую форму.
16. Композитное изделие, полученное способом по п. 14 или 15.
17. Применение олигомера (b), выбранного из олигомеров циклического сложного эфира или олигомеров простого эфира и их смесей, в сочетании с по меньшей мере одним фенольным полимером (c), причем указанный олигомер имеет степень полимеризации от 2 до 25, в качестве разжижающей добавки в термопластичную полимерную матрицу.
18. Применение по предыдущему пункту, причем указанные соединения (b) и (c) находятся в весовом отношении (c)/(b) в интервале от 0,25 до 6, предпочтительно примерно 0,75-2,75.
19. Применение по п. 17 или 18, причем количество соединений (b) и (c) устанавливают так, чтобы снизить вязкость расплава указанной матрицы до значения ниже 75 Па·с, предпочтительно ниже 50 Па·с и даже меньше или равного 20 Па·с.